СТАЛЬ
STEEL

Изобретение относится к области черной металлургии, в частности к составам сталей, которые могут быть использованы в машиностроении.
Известна сталь, содержащая, мас.%: углерод 0,1-0,15; кремний 0,2-0,5; марганец 0,2-0,3; хром 4,5-6,0; иттрий 0,05-0,1; медь 0,1-0,3; кальций 0,01-0,05; железо - остальное [1].
Задачей изобретения является снижение расхода хрома при сохранении прочности стали.
Технический результат достигается тем, что сталь, содержащая углерод, кремний, марганец, хром, иттрий, медь, кальций, железо, дополнительно содержит кобальт, алюминий, ниобий, ванадий при следующем соотношении компонентов, мас.%: углерод 0,1-0,15; кремний 0,1-0,15; марганец 0,1-0,15; хром 0,1-0,15; иттрий 0,005-0,01; медь 1,8-2,2; кальций 0,0005-0,001; кобальт 0,2-0,3; алюминий 0,005-0,01; ниобий 0,1-0,15; ванадий 0,25-0,35; железо - остальное.
В таблице приведены составы стали.
Таблица
Компоненты
Состав, мас.%
1
2
3
Углерод
0,1
0,12
0,15
Кремний
0,1
0,12
0,15
Марганец
0,15
0,12
0,1
Хром
0,1
0,12
0,15
Иттрий
0,005
0,008
0,01
Медь
1,8
2,0
2,2
Кальций
0,0005
0,0007
0,001
Кобальт
0,3
0,25
0,2
Алюминий
0,005
0,007
0,01
Ниобий
0,1
0,13
0,15
Ванадий
0,35
0,3
0,25
Железо
остальное
остальное
остальное
Предел прочности при растяжении, МПа
~500
~500
~500
В составе стали компоненты проявляют себя следующим образом. Медь, ниобий, ванадий, кобальт, хром повышают прочность сплава. Введение в состав стали хрома стабилизирует карбиды. Иттрий, алюминий и кальций выполняют функции раскислителей.
Сталь может быть выплавлена в индукционных закрытых (вакуумных) печах. Основной исходный материал для выплавки стали - стальной лом, специально приготовленная шихта. Сталь подлежит термической обработке по режиму: закалка при температуре 780-800°C в масло с последующим отпуском при температуре 160-220°C.
Источники информации
1. SU 1488348, 1989.